(57)【特許請求の範囲】
【請求項１】
単糸デニール（ａ）が５から１００ｄのマルチフィラメント（Ａ）を撚糸し、ついでそのデニール（ｂ）が１０≦ｂ／ａ≦１００の関係を満足するモノフィラメントを（Ａ）と同一方向に撚糸したもの（Ｂ）を（Ａ）と引き揃えて、最初に撚糸した方向と逆方向で撚糸させ（Ｃ）、更にこれを複数本合糸して（Ｃ）と逆方向に撚糸したものを熱セットして成る靴拭きマット用複合糸。
【請求項２】
（Ｃ）に融着糸を混撚して熱セットで融着させて成る請求項１記載の靴拭きマット用複合糸。
【発明の詳細な説明】
【０００１】
【発明の属する技術分野】
本発明は、パイルの形態保持性に優れた靴拭きマット用パイルに関し、更に詳しくはタフト時のパイルカットでモノフィラメントの飛び出しやパイル先端の開きを改善し、繰り返し洗濯によるパイルの撚糸形態保持性を向上させることを可能とした、新規な靴拭きマット用複合糸に関する。
【０００２】
【従来の技術】
従来、捲縮付与されたマルチフィラメントを使ったサキソニータイプの靴拭きマットが使われている。靴底のゴミ取り性を向上させるために、捲縮付与されたマルチフィラメントにモノフィラメントを引き揃え撚糸して反発弾性を高めたものが使われるようになった。
【０００３】
しかし、タフト時のカットでマルチフィラメントとモノフィラメントの間に挙動の違いが生じて、パイル割れやモノフィラメントの飛び出しが発生し、撚糸形態が崩れてサキソニーマットの特徴であるペンシルポイント性が損なわれるという問題があった。ここにおけるペンシルポイント性とは、サキソニーマットの外観の特徴であるパイルの先端が鉛筆の先端のように収束された形態になる性質をいう。
更に、従来の靴拭きマットは、実際の靴踏み使用や、繰り返し洗濯によって、撚糸形態が変化し、すなわちパイル先端の開き現象が進み、ペンシルポイント性が著しく損なわれ、サキソニーマットとしての外観保持性が充分でないという問題もあった。
【０００４】
【解決しようとする課題】
本発明は、上述のような従来技術が有する問題点を改善し、優れたペンシルポイント性と繰り返し使用による耐久性を有する靴拭きマット用複合糸を提供するものである。
【０００５】
【課題を解決するための手段】
本発明者は、前記本発明課題を達成するために、種々の撚糸を試作し、靴拭きマット用撚糸としての評価を繰り返した結果、本発明課題を達成し得る撚糸コードを見出し、本発明を完成させるに至った。
すなわち、本発明は、１．単糸デニール（ａ）が５から１００ｄのマルチフィラメント（Ａ）を撚糸し、ついでそのデニール（ｂ）が１０≦ｂ／ａ≦１００の関係を満足するモノフィラメントを（Ａ）と同一方向に撚糸したもの（Ｂ）を（Ａ）と引き揃えて、最初に撚糸した方向と逆方向で撚糸させ（Ｃ）、更にこれを複数本合糸して（Ｃ）と逆方向に撚糸したものを熱セットして成る靴拭きマット用複合糸、２．（Ｃ）に融着糸を混撚して熱セットで融着させて成る前項１記載の靴拭きマット用複合糸、である。
【０００６】
以下において、本発明をさらに詳細に説明する。
本発明によると、捲縮付与されたマルチフィラメントとモノフィラメントをそれぞれに撚りを掛けたのち合糸撚糸し、更にそれを複数本撚糸することによって、撚糸バランスがとれた、スナールが発生しにくい、形態保持性に優れた、更に特別な装置を使用しなくても生産できる複合撚糸コードを得ることができる。
【０００７】
この時、マルチフィラメントとモノフィラメントに同方向に下撚りを掛け、その後逆方向に撚りを掛ける事で、特にモノフィラメントの解撚トルクが緩和されて、モノフィラメントとマルチフィラメントの撚糸がスムーズに行われることになる。本発明においては、モノフィラメントとマルチフィラメントの単糸デニールの比は、マルチフィラメントの単糸デニールを（ａ）、モノフィラメントのデニールを（ｂ）とすると、１０≦ｂ／ａ≦１００の関係を満足させる必要がある。ｂ／ａ＜１０になると、モノフィラメントのデニールが細くなり複合糸の反発力が低下してパイル立ちの不足が顕在化してしまう。一方、ｂ／ａ＞１００になるとモノフィラメントが太くて硬くなってしまい、撚糸のバランスが崩れて熱セットでモノフィラメントにスパイラル形態がつきにくくなり、外観が変わってしまうためである。
【０００８】
更に前記の撚糸コードを好ましくは１２０℃から１５０℃で熱セットすることで、強固な撚糸形態を持った複合糸を生産できるが、１２０℃未満ではセット効果が少なく、非常に長い時間のセットが必要になるので、本発明においては好ましくない。また、１５０℃を越えるセット温度では捲縮付与されたマルチフィラメントにおいて捲縮低下が認められるようになり、また、熱による色あせが発生するので好ましくない。
【０００９】
本発明による複合糸は、適度な弾性を持ち、バランスの取れた撚糸形態を長期間保持することができるので、タフト工程での、ペンシルポイント性の低下が著しく改善され、優れたサキソニータイプの靴拭きマットに好適である。更に本発明によれば、繰り返しの使用、洗濯によっても、外観品位が低下しにくく、長期の実用に耐える靴拭きマットを供給できる。
また、複数本合糸する段階で熱融着糸を用いることで、より強固な撚糸形態を保持し、ペンシルポイント性を上げる効果があることを確認できた。熱融着糸は、熱セット時に融解してフィラメントをお互いに接着させ、圧縮時に複合糸の先割れやへたりを防止する効果があり、これによって従来からの弱点であったペンシルポイント性が大幅に向上する。
【００１０】
【発明の実施の形態】
以下、実施例により、本発明を更に具体的に説明する。
なお、以下の実施例においては、熱セットをスペルバーセット機を使って、１３５℃で６０秒間おこなった。また、タフトマットは、複合糸をタフト機を使って、ポリプロピレン平織り基布に約１２００本／１００ｃｍ2 の密度にパイル長さ１０ｍｍで植え込み、ゴムラテックスを裏面全体に塗布してタフトマットを得た。
上記のようにして得たタフトマットの表面を観察して、タフト時カットによるペンシルポイント性の評価をおこなった。洗濯耐久性は、タフトマットの２００回踏みつけと洗濯の１０回繰り返しによって評価した。
【００１１】
【実施例１】
ＢＣＦナイロン（ナイロン６６）フィラメント１９デニールを６８本合わせたマルチフィラメント１３００デニールと、ナイロン６６モノフィラメント３００デニールをＩＣＢＴ社製ベルドール撚糸機で上撚りＳ方向２２０回／ｍ、下撚りＺ方向２２０回／ｍで撚り合わせる。得られた撚糸コードのｂ／ａ（ａ：マルチフィラメントの単糸繊度、ｂ：モノフィラメント繊度）は約１６となる。更にこの撚糸コード２本をＩＣＢＴ社製ベルドール撚糸機で上撚りＺ方向１９０回／ｍ、下撚りＳ方向１９０回／ｍで撚り合わせる。
得られた撚糸コードの外観は、モノフィラメントとマルチフィラメントが整然と撚糸されており、複合糸にスナールは発生しないこと、及び適度な弾性があることを確認した。
【００１２】
【実施例２】
ＢＣＦナイロン（ナイロン６６）フィラメント１９デニールを６８本合わせたマルチフィラメント１３００デニールと、ナイロン６６モノフィラメント３００デニールをＩＣＢＴ社製ベルドール撚糸機で上撚りＳ方向２２０回／ｍ、下撚りＺ方向２２０回／ｍで撚り合わせる。得られた撚糸コードのｂ／ａは約１６となる。更にこの撚糸コード２本と熱融着糸（ユニチカ社製ＦＬＯＲ−Ｍ＃２０００、１００デニール）をＩＣＢＴ社製ベルドール撚糸機で上撚りＺ方向１９０回／ｍ、下撚りＳ方向１９０回／ｍで撚り合わせる。
得られた撚糸コードの外観は、実施例１と同様であるが、熱セットによって熱融着糸が基本となる互いのフィラメントに融着しており、風合いが若干硬くなっていることを確認した。
【００１３】
【比較例１】
ＢＣＦナイロン（ナイロン６６）フィラメント１９デニールを６８本合わせたマルチフィラメント１３００デニールと、ナイロン６６モノフィラメント１１０デニールをＩＣＢＴ社製ベルドール撚糸機で上撚りＳ方向２２０回／ｍ、下撚りＺ方向２２０回／ｍで撚り合わせる。得られた撚糸コードのｂ／ａは約６となる。更にこの撚糸コード２本をＩＣＢＴ社製ベルドール撚糸機で上撚りＺ方向１９０回／ｍ、下撚りＳ方向１９０回／ｍで撚り合わせる。
得られた撚糸コードの外観は、マルチフィラメントにモノフィラメントが巻き付いた形態になっており、スナールの発生はみられないが、風合いが軟らかく弾性がほとんど向上していないことを確認した。
【００１４】
【比較例２】
ＢＣＦナイロン（ナイロン６６）フィラメント１９デニールを６８本合わせたマルチフィラメント１３００デニールと、ナイロン６６モノフィラメント２２００デニールをＩＣＢＴ社製ベルドール撚糸機で上撚りＳ方向２２０回／ｍ、下撚りＺ方向２２０回／ｍで撚り合わせる。得られた撚糸コードのｂ／ａは約１１６となる。更にこの撚糸コード２本をＩＣＢＴ社製ベルドール撚糸機で上撚りＺ方向１９０回／ｍ、下撚りＳ方向１９０回／ｍで撚り合わせる。
得られた撚糸コードの外観は、モノフィラメントにマルチフィラメントが巻き付いた形態を呈し、撚糸形態が不安定でスナールが発生することを確認した。
【００１５】
【比較例３】
ＢＣＦナイロン（ナイロン６６）フィラメント１９デニールを６８本合わせたマルチフィラメント１３００デニール１本と、撚りを掛けていないナイロン６６モノフィラメント３６０デニールを引き揃えたものと、ＢＣＦナイロン（ナイロン６６）フィラメント１９デニールを６８本合わせたマルチフィラメント１３００デニール１本をＩＣＢＴ製社ベルドール撚糸機で上撚りＺ方向１９０回／ｍ、下撚りＳ方向１９０回／ｍで撚り合わせる。得られた撚糸コードのｂ／ａは約１９となる。
得られた撚糸コードの外観は、撚糸形態が崩れて藤撚りとなることを確認した。
【００１６】
【比較例４】
ＢＣＦナイロン（ナイロン６６）フィラメント１９デニールを６８本合わせたマルチフィラメント１３００デニール１本と、撚りを掛けていない３００デニールを２本合わせたナイロン６６モノフィラメントを引き揃えたものと、ＢＣＦナイロン（ナイロン６６）フィラメント１９デニールを６８本合わせたマルチフィラメント１３００デニール１本をＩＣＢＴ社製ベルドール撚糸機で上撚りＺ方向１９０回／ｍ、下撚りＳ方向１９０回／ｍで撚り合わせる。得られた撚糸コードのｂ／ａは約１６となる。
得られた撚糸コードの外観は、極端な藤撚り形態を持ち、スナールの発生も大きいことを確認した。
なお、以上の実施例と比較例における撚糸加工性、ペンシルポイント性、洗濯耐久性、複合糸弾性の評価結果を表１にまとめて記載した。
【００１７】
【表１】
0003844562.tif 000002
【００１８】
【発明の効果】
本発明によるの複合糸は、適度な弾性を持ち、タフト時のカットによるパイル先端の割れが改善され、サキソニータイプ靴拭きマット製品の外観品位の特徴である優れたペンシルポイント性を保持でき、繰り返し使用と洗濯をおこなっても、ペンシルポイントが保持され、耐久性が大きく改善される等、極めて優れた効果を有する。
【図面の簡単な説明】
【図１】本発明の実施例の複合糸構造の模式図である。
【図２】比較例１の複合糸構造の模式図である。
【図３】比較例２の複合糸構造の模式図である。
【図４】比較例３の複合糸構造の模式図である。
【図５】比較例３の複合糸構造の模式図である。
【符号の説明】
１  ＢＣＦナイロンマルチフィラメント
２  モノフィラメント
【図１】
0003844562.tif 000003
【図２】
0003844562.tif 000004
【図３】
0003844562.tif 000005
【図４】
0003844562.tif 000006
【図５】
0003844562.tif 000007